ГЛАЗУРЬ
GLASE

Изобретение относится к технологии силикатов и касается составов глазурей для нанесения на керамические изделия хозяйственно-бытового назначения.
2
2
3
2
3
2
2
Известна глазурь, включающая, мас.%.: SiO 45,0-56,0; AlO 6,0-11,0; BO 13,0-21,0; SrO 6,0-18,0; MgO 3,0-7,0; NaO 0,1-6,0; KO 0,1-3,0 [1].
Задача изобретения состоит в повышении термостойкости глазури.
2
2
3
2
3
2
2
2
2
3
2
3
2
2
Технический результат достигается тем, что в глазури, включающей SiO, AlO, BO, SrO, MgO, NaO, KO, компоненты находятся при следующем соотношении, мас.%: SiO 60,0-64,5; AlO 29,0-31,0; BO 22,0-24,0; SrO 22,0-24,0; MgO 11,0-13,0; NaO 1,0-1,5; KO 1,0-1,5.
В таблице приведены составы глазури.
Компоненты
Состав, мас.%:
1
2
3
SiO<sub>2</sub>
64,5
62,25
60,0
Al<sub>2</sub>O<sub>3</sub>
29,0
30,0
31,0
B<sub>2</sub>O<sub>3</sub>
24,0
23,0
22,0
SrO
22,0
23,0
24,0
MgO
13,0
12,0
11,0
Na<sub>2</sub>O
1,0
1,25
1,5
K<sub>2</sub>O
1,5
1,25
1,0
Термостойкость, теплосмены
~14
~14
~14
Варку фритты глазури проводят в шамотных тиглях при температуре 1400°С. Расплав гранулируют в воду. Фритту размалывают мокрым способом до полного прохождения через сетку №008 и подготавливают суспензию с влажностью 45-47%. Суспензию наносят на керамические изделия и при температуре 950°С проводят обжиг.
Источники информации
1. SU 557064, 1977.